(57)【要約】      （修正有）【課題】ヒケや織り段などの欠点が発生しない良好な品質の印刷用スクリーン紗が得られるポリエステルモノフィラメントパッケージを提供する。【解決手段】本発明のポリエステルモノフィラメントパッケージ1は、ポリエチレンテレフタレートからなるポリエステルモノフィラメントが巻き取られたパッケージであって、下記要件（ａ）〜（ｃ）を全て満たすモノフィラメントパッケージである。（ａ）パッケージ端部がテーパー形状であり、テーパー角θが７５°以下、（ｂ）パッケージの巻幅中央部の巻径と巻幅端部の巻径の差が１．０ｍｍ以下、（ｃ）パッケージ内層の巻厚１ｍｍ部分のポリエステルモノフィラメントの湿熱収縮応力変動が２．０ｃＮ／ｄｔｅｘ以下。【選択図】図１
2013249143.tif 000002
【特許請求の範囲】
【請求項１】
ポリエチレンテレフタレートからなるポリエステルモノフィラメントが巻き取られたパッケージであり、下記要件（ａ）〜（ｃ）を全て満たすポリエステルモノフィラメントパッケージ。
（ａ）パッケージ端部がテーパー形状であり、テーパー角θが７５°以下、
（ｂ）パッケージ最外層の巻幅中央部の巻径と巻幅端部の巻径の差が１．０ｍｍ以下、
（ｃ）パッケージ内層の巻厚１ｍｍ部分のポリエステルモノフィラメントの繊維長手方向の湿熱収縮応力変動が２．０ｃＮ／ｄｔｅｘ以下。
【請求項２】
パッケージ巻幅１ｍｍ毎の巻径Ｄｉｍｍと巻径平均値Ｄａｖｅｍｍが、次式を満たす請求項１記載のポリエステルモノフィラメントパッケージ。
｜Ｄａｖｅ−Ｄｉ｜≦０．５ｍｍ
Ｄａｖｅ＝ΣＤｉ／i  （ｉは、１、２、３・・・）
【請求項３】
巻き取られたポリエステルモノフィラメントの単糸繊度が３〜４０ｄｔｅｘである請求項１または２記載のポリエステルモノフィラメントパッケージ。
【請求項４】
巻き取られたポリエステルモノフィラメントの１０％伸張時の応力（１０％モジュラス）が３．６ｃＮ／ｄｔｅｘ以上である請求項１〜３のいずれかに記載のポリエステルモノフィラメントパッケージ。
【請求項５】
巻き取られたポリエステルモノフィラメントが芯鞘型複合糸であり、かつ前記芯鞘型複合糸の芯成分および鞘成分がポリエチレンテレフタレートである請求項１〜４のいずれかに記載のポリエステルモノフィラメントパッケージ。
【請求項６】
巻き取られた芯鞘型複合糸の芯成分の固有粘度（ＩＶ）が０．７０以上、鞘成分の固有粘度（ＩＶ）が０．４以上であり、かつ前記鞘成分の固有粘度（ＩＶ）が前記芯成分の固有粘度（ＩＶ）より０．２以上低く、前記ポリエステルモノフィラメントの１０％モジュラスが５．０ｃＮ／ｄｔｅｘ以上である請求項５記載のポリエステルモノフィラメントパッケージ。
【請求項７】
巻き取られたポリエステルモノフィラメントの単糸繊度が３〜１５ｄｔｅｘである請求項１〜６のいずれかに記載のポリエステルモノフィラメントパッケージ。
【発明の詳細な説明】
【技術分野】
【０００１】
本発明は、好適には印刷用スクリーン紗に用いることにより良好な品質が得られるポリエステルモノフィラメントパッケージに関するものである。
【背景技術】
【０００２】
従来、スクリーン印刷用織物としては、シルクなどの天然繊維やステンレスなどの無機繊維からなるメッシュ織物が広く使用されてきた。しかしながら、近年は、柔軟性、耐久性およびコストパフォーマンスに優れた合成繊維メッシュ織物が広く用いられている。中でも、ポリエステルからなるモノフィラメントは、寸法安定性に優れるなどの理由からスクリーン紗適性が高い。このため、ポリエステルからなるモノフィラメントのスクリーン紗は、コンパクトディスクのレベル印刷など、グラフィックデザイン印刷や電子基板回路印刷などにも使用されている。
【０００３】
また近年、電子機器の高性能化やコンパクト化が著しく進行している。そのため、電子機器を構成する電子基板のコンパクト化や基板回路の精密化の要求に応えるべく、よりハイメッシュ、ハイモジュラスで、かつ織物欠点が少ないスクリーン紗への要求が高まっている。従って、これらのスクリーン紗要求特性を満足するポリエステルモノフィラメントとして、より細繊度かつハイモジュラスであることの他、スクリーン紗製造時にヒケや織段等の欠点が生じないことが特に重要である。
【０００４】
通常の合成繊維（マルチフィラメントの単糸）と比較して単糸繊度が太く、ハイモジュラスであるモノフィラメントは、巻き取り時に糸落ちやフォーム不良が発生し易いことに加えて、スクリーン紗の製織においてヒケ等の欠点を生じ易い。そのため、これらを改善するパッケージの技術確立が待ち望まれている。
【０００５】
スクリーン紗の寸法安定性に優れた高強度で高モジュラスのポリエステルモノフィラメントを、パッケージの両端部がテーパー状になるように巻き上げ、糸落ち、糸削れおよびパーン引けなく容易に効率的に製造するポリエステルモノフィラメントの製造方法が提案されている（特許文献１参照。）。また、スクリーン印刷用途に使用されるポリアミドモノフィラメントをドラム状に巻き上げ、ドラム端部の巻径とドラム最小巻径の差を規定し、糸解舒時の瞬間張力変動を抑制し、スクリーン紗の製織においてヒケの発生を抑制したパッケージが提案されている（特許文献２参照。）。
【先行技術文献】
【特許文献】
【０００６】
【特許文献１】特開２００４−２２５２２４号公報（特許請求の範囲）
【特許文献２】特開２０１０−２２２１１２号公報（特許請求の範囲）
【発明の概要】
【発明が解決しようとする課題】
【０００７】
しかしながら、特許文献１で提案のパッケージは、ポリエステルモノフィラメントパッケージ形状に関して、パッケージの両端部がテーパー状であり、テーパー角が３０℃以下であることが記載されているのみである（特許請求の範囲）。
【０００８】
また、特許文献２には、後述する高精度の印刷用途に求められるスクリーン紗の製織におけるヒケと織段などの欠点を抑制するためのパッケージ品質および形態については記載されていない。さらに、特許文献２には、このようなパッケージ品質および形態に重要な指標となるパッケージ巻幅方向の巻径のばらつきについても記載がない。特許文献２に提案されているポリアミドモノフィラメントパッケージは、スクリーン紗の製織時における要求特性を満足できるものではない。
【０００９】
また、特許文献２で提案のポリアミドモノフィラメントのドラム形状のパッケージは、ドラム端部の巻径とドラム最小巻径の差を規定し、ヒケの発生を抑制したパッケージとしているが、伸度が３０〜５０％を有し比較的弾性を有する糸のため、ドラム形状で巻き取ることができる。しかしながら、高精度印刷に求められる寸法安定性に優れた低弾性かつ高強度のポリエステルモノフィラメントの場合は、ドラム状で巻き取ると、パッケージ端面で糸落ちが発生し、安定して巻き取ることができない。
【００１０】
そこで本発明の目的は、上記従来技術の問題を解決し、スクリーン紗の製織においてヒケおよび織段などの欠点が発生しないポリエステルモノフィラメントパッケージを提供することにある。
【課題を解決するための手段】
【００１１】
前記目的を達成するため、本発明のポリエステルモノフィラメントパッケージは、下記要件（ａ）〜（ｃ）を全て満たすポリエステルモノフィラメントパッケージである。
（ａ）パッケージ端部がテーパー形状であり、テーパー角θが７５°以下、
（ｂ）パッケージの巻幅中央部の巻径と巻幅端部の巻径の差が１．０ｍｍ以下、（ｃ）パッケージ内層の巻厚１ｍｍ部分のポリエステルモノフィラメントの繊維長手方向の湿熱収縮応力変動が２．０ｃＮ／ｄｔｅｘ以下。
【００１２】
本発明のポリエステルモノフィラメントパッケージの好ましい態様によれば、パッケージ巻幅１ｍｍ毎の巻径Ｄｉｍｍと巻径平均値Ｄａｖｅｍｍは、次式を満たすことである。
｜Ｄａｖｅ−Ｄｉ｜≦０．５ｍｍ
Ｄａｖｅ＝ΣＤｉ／i  （ｉは、１、２、３・・・）。
【００１３】
本発明のポリエステルモノフィラメントパッケージの好ましい態様によれば、巻き取られたポリエステルモノフィラメントの単糸繊度は３〜４０ｄｔｅｘである。
【００１４】
本発明のポリエステルモノフィラメントパッケージの好ましい態様によれば、巻き取られたポリエステルモノフィラメントの単糸繊度は３〜１５ｄｔｅｘである。
【００１５】
本発明のポリエステルモノフィラメントパッケージの好ましい態様によれば、巻き取られたポリエステルモノフィラメントの１０％伸張時の応力（１０％モジュラス）は３．６ｃＮ／ｄｔｅｘ以上である。
【００１６】
本発明のポリエステルモノフィラメントパッケージの好ましい態様によれば、巻き取られたポリエステルモノフィラメントが芯鞘型複合糸であり、かつ前記芯鞘型複合糸の芯成分および鞘成分がポリエチレンテレフタレートからなることである。
【００１７】
本発明のポリエステルモノフィラメントパッケージの好ましい態様によれば、巻き取られた芯鞘型複合糸の芯成分の固有粘度（ＩＶ）は０．７０以上、鞘成分の固有粘度（ＩＶ）は０．４以上であり、かつ前記鞘成分の固有粘度（ＩＶ）は前記芯成分の固有粘度（ＩＶ）より０．２以上低く、前記ポリエステルモノフィラメントの１０％モジュラスは５．０ｃＮ／ｄｔｅｘ以上である。
【発明の効果】
【００１８】
本発明により、印刷用スクリーン紗に好適なポリエステルモノフィラメントパッケージが得られ、本発明のポリエステルモノフィラメントパッケージから、ヒケや織り段などの欠点が発生しない良好な品質の印刷用スクリーン紗が得られる。
【図面の簡単な説明】
【００１９】
【図１】図１は、本発明のポリエステルモノフィラメントパッケージの概略正面図である。
【図２】図２は、トラバースガイドにより、供給された糸条を左右に往復させながら巻き取る方式を説明するための正面図である。
【図３】図３は、綾振り支点からトラバースガイドまでの距離を変えたときの糸長差を比較し説明するための正面図である。
【図４】図４は、糸条の給糸位置を固定し、スピンドル側を往復トラバースさせるようにする糸条巻取装置を説明するための正面図である。
【発明を実施するための形態】
【００２０】
本発明のポリエステルモノフィラメントパッケージは、（ａ）パッケージ端部がテーパー形状で、テーパー角θが７５°以下であり、（ｂ）パッケージの巻幅中央部の巻径と巻幅端部の巻径の差が１．０ｍｍ以下であり、（ｃ）パッケージ内層の巻厚１ｍｍ部分のポリエステルモノフィラメントの湿熱収縮応力変動が２．０ｃＮ／ｄｔｅｘ以下のポリエステルモノフィラメントパッケージである。
【００２１】
本発明のポリエステルモノフィラメントパッケージを形成するモノフィラメントは、ポリエステルからなるものであり、ポリエステルとしては、ポリエチレンテレフタレート、ポリトリメチレンテレフタレートおよびポリエチレンナフタレート等が挙げられ、中でも、強度の観点から、特にポリエチレンテレフタレートが好ましく用いられる。
【００２２】
本発明で好適に用いられるポリエチレンテレフタレート（以下、ＰＥＴと略すことがある。）は、繰り返し単位の９０モル％以上がエチレンテレフタレートであるものを対象とする。
【００２３】
また、本発明で用いられるＰＥＴの固有粘度（ＩＶ）は、高強度化およびハイモジュラス化という観点から０．７以上であることが好ましく、さらに好ましくは０．８以上である。一方、溶融紡糸における溶融ポリマーの流動性という観点からは１．４以下であることが好ましく、さらに好ましくは１．３以下である。
【００２４】
また、本発明のポリエステルモノフィラメントパッケージを形成するポリエステルモノフィラメントは、高強度、ハイモジュラスおよび耐磨耗性を満足させる目的で芯鞘状の複合糸としても構わない。通常、ＰＥＴ繊維の高強度化には、繊維の配向度および結晶化度を向上させる必要があるため、同時にフィブリル状の削れ（スレ毛羽）が発生しやすくなる。そのため、強度６ｃＮ／ｄｔｅｘ以上を求める場合、芯鞘型複合糸とすることが好ましい。
【００２５】
本発明においては、芯鞘型複合糸を構成する芯成分と鞘成分として、共にポリエチレンテレフタレートを用いることができる。
【００２６】
芯鞘型複合糸では、強度を担う芯成分ＰＥＴの固有粘度（ＩＶ）は、好ましくは前述のとおりの０．７以上１．４以下とすることができる。これに対し、鞘成分のＰＥＴは、芯成分ＰＥＴの固有粘度（ＩＶ）よりも０．２以上小さくすると、スレ毛羽が発生し難くなるので好ましい態様である。鞘成分の固有粘度（ＩＶ）は、溶融押出機や紡糸口金内での安定計量性の観点から、０．４以上１．２以下であることが好ましい。鞘成分のＰＥＴは、ポリエステルモノフィラメントの耐磨耗性を担うため、酸化チタンに代表される無機粒子を０．１〜０．５質量％程度添加させることが好ましい。
【００２７】
また、芯鞘型複合糸とする際の糸横断面における芯成分と鞘成分の面積比（芯成分／鞘成分）は、６０／４０〜９５／５であることが好ましい。前述のとおり、芯成分は強度を担い、鞘成分は耐磨耗性を担うため、このような面積比の範囲であればいずれも損なうことなく両立させることができる。芯成分と鞘成分の面積比は、さらに好ましくは７０／３０〜９０／１０である。
【００２８】
また、いずれのＰＥＴにも、本発明の効果を損なわない限り共重合成分を加えてもよい。共重合成分の例として、酸成分にはイソフタル酸、フタル酸、ジブロモテレフタル酸、ナフタリンジカルボン酸、ジフェニルキシエンタンカルボン酸、オキシエトキシ安息香酸等の二官能性芳香族カルボン酸、セバシン酸、アジピン酸、シュウ酸等の二官能性脂肪族カルボン酸、およびシクロヘキサンジカルボン酸等が挙げられる。
【００２９】
グリコール成分には、プロパンジオール、ブタンジオール、ネオペンチルグリコール、ビスフェノールＡ、ポリエチレングリコール、およびポリプロピレングリコールなどのポリオキシアルキレングリコールが挙げられる。さらに、添加物として酸化防止剤、制電剤、可塑剤、紫外線吸収剤、着色剤等を適宜添加してもよい。
【００３０】
本発明で用いられるポリエステルモノフィラメントの単糸繊度は、３〜４０ｄｔｅｘであることが好ましい。スクリーン紗を精密印刷に適したメッシュ数に設計するには、単糸繊度は４０ｄｔｅｘ以下であることが好ましく、より好ましくは１８ｄｔｅｘ以下であり、さらに好ましくは１５ｄｔｅｘ以下である。一方、製織性、特に緯糸飛走性を十分とするためには、単糸繊度は３ｄｔｅｘ以上であることが好ましく、より好ましくは４ｄｔｅｘ以上である。
【００３１】
本発明においては、ポリエステルモノフィラメントからスクリーン紗を得る製織工程での負荷や、スクリーン印刷にかかる負荷に耐えるという観点から、本発明で用いられるポリエステルモノフィラメントの強度は、５ｃＮ／ｄｔｅｘ以上であることが好ましい。スクリーン紗としての強力レベル確保の点で単糸繊度が細いほど強度は高い方がよく、例えば、単糸繊度が１８ｄｔｅｘ以下では、強度は５．５ｃＮ／ｄｔｅｘ以上であることが好ましい。また、単糸繊度１０ｄｔｅｘ以下では、強度は６ｃＮ／ｄｔｅｘ以上であることが好ましく、さらに好ましくは７．２ｃＮ／ｄｔｅｘ以上であり、最も好ましくは８．５ｃＮ／ｄｔｅｘ以上である。強度は高ければ高いほどよいが、一般的に高強度に伴い伸度が低下するので、製織性良好な伸度を確保する観点から１０ｃＮ／ｄｔｅｘ以下であることが好ましい。強度の値は、必要なスクリーン紗特性によって適宜調整すればよい。
【００３２】
本発明においては、スクリーン紗の印刷精度を向上させる観点から、ポリエステルモノフィラメントの１０％モジュラスは３．６ｃＮ／ｄｔｅｘ以上であることが好ましく、より好ましくは５．０ｃＮ／ｄｔｅｘ以上である。１０％モジュラスとは、引張試験における１０％伸長時の荷重を繊度で除したものであり、モノフィラメントの剛性を表す。繊度が細いほど１０％モジュラスは高い方が、すなわちハイモジュラスの方がよく、例えば、単糸繊度が１８ｄｔｅｘ以下では、１０％モジュラスは４．０ｃＮ／ｄｔｅｘ以上とすることが好ましい。また、単糸繊度が１０ｄｔｅｘ以下では、１０％モジュラスは５．０ｃＮ／ｄｔｅｘ以上が好ましく、さらに好ましくは６．０ｃＮ／ｄｔｅｘ以上であり、最も好ましくは７．５ｃＮ／ｄｔｅｘ以上である。
【００３３】
本発明のポリエステルモノフィラメントパッケージは、端面テーパー角θが７５°以下である。端面テーパー角とは、ポリエステルモノフィラメントパッケージを側面から観察した際に、巻心の中心軸方向と端面の傾斜線方向とがつくる角度（鋭角）である。
【００３４】
図１は、本発明のポリエステルモノフィラメントパッケージの概略正面図であり、ボビン２に糸条（ポリエステルモノフィラメント）が巻き取られ、ポリエステルモノフィラメントパッケージ１が形成されている。端面テーパー角θは、具体的には、図１のθに該当する角度である。
【００３５】
モノフィラメントは、いわゆる通常の繊維に比較して単糸繊度が太く、ハイモジュラスであるため、パッケージ端面部で糸落ちが発生し易い。そのため、テーパー角θを７５°以下として糸落ちを抑制する。端面テーパー角θは、好ましくは６０°以下であり、より好ましくは４５°以下である。テーパー角θの下限は、５°以上であればパッケージ当りの巻取可能糸量が多くなるため工業生産上好ましい態様である。
【００３６】
本発明のポリエステルモノフィラメントパッケージは、パッケージの巻幅中央部の巻径と巻幅端部の巻径の差が１．０ｍｍ以下である。一般的にモノフィラメントは、糸品質の安定化の観点から、巻取張力をあらかじめ設定した巻取張力になるように巻取機の回転数を制御して巻き取られる（張力制御）。しかしながら、パッケージの巻幅内において部分的に巻径差があると、実質、張力制御が追従しきれないため、巻径が大きい部分で巻取速度が速くなり、一方、巻径が小さい部分では巻取速度が遅くなり、巻取張力が異なった状態で巻き取られると、高精度印刷用スクリーン紗に用いられるポリエステルモノフィラメントとして重大な糸品質の差が生じる。特に、高精度印刷が求められる高強度でハイモジュラスのポリエステルモノフィラメントにおいては、この傾向が顕著となる。
【００３７】
巻幅端部は、トラバースの折り返し部となるため、糸がパッケージ上で少なからず滞留するため巻径が大きくなる傾向にあり、また、トラバースの折り返し部は、糸を巻幅に沿って案内する部材が急激に減速した後、逆方向に急加速するため機械的な振動が生じやすく、所望の位置に糸が巻かれず、巻径の差が生じやすい。よって、巻幅端部部と巻幅中央部の巻径差を小さくすることが重要である。ここで述べる巻幅中央部とは、パッケージ最外層巻幅の中心であり、巻幅端部とは、パッケージ最外層巻幅の巻幅最端から巻幅中央部側に１ｍｍの位置を示す。よって、好ましくは、パッケージの巻幅中央部の巻径と巻幅端部の巻径の差は、好ましくは０．５ｍｍ以下であり、より好ましくは、０．１ｍｍ以下であり、更に好ましくは、０．０５ｍｍ以下である。
また、下限値の特定は難しいが、実質０．０２ｍｍ程度である。
【００３８】
巻幅端部と巻幅中央部の巻径差を所望の値にするために、糸を巻幅にそって案内する部材のトラバース折り返し後の振動値（ピークｔｏピーク値）は、好ましくは２０μｍ以下、より好ましくは１５μｍ以下、更に好ましくは１０μｍ以内である。また、下限値の特定は難しいが、実質５μｍ程度である。
【００３９】
また、本発明のポリエステルモノフィラメントパッケージは、パッケージ最外層のパッケージ巻幅１ｍｍ毎の巻径Ｄｉｍｍと巻径平均値Ｄａｖｅｍｍが、好ましくは次式を満たすものである。
｜Ｄａｖｅ−Ｄｉ｜≦０．５ｍｍ
Ｄａｖｅ＝ΣＤｉ／i  （ｉ＝１、２、３・・・）。
【００４０】
巻幅端部で、巻径が大きくなる傾向にあることは既に述べたが、高精度印刷用スクリーン紗に用いられるポリエステルモノフィラメントを得るためには、巻幅端部だけではなく、巻幅全域にわたり、品質を良好なものにする必要がある。パッケージ最外層の巻径の平均値Ｄａｖｅに対して、パッケージ巻幅１ｍｍ毎の巻径を０．５ｍｍ以下にすることが好ましい態様である。より好ましくは０．２５ｍｍ以下であり、さらに好ましくは０．０５ｍｍ以下であり、特に好ましくは０．０３ｍｍ以下である。特に、前述のトラバース折り返し時の振動が大きい場合は、トラバースが巻幅端部で折り返した後、巻幅中央部までその振動が残存するため、その結果、巻幅中央部でも巻径差が生じることがある。
【００４１】
また、実際の巻取機においては、トラバースの折り返し時に発生する振動を、該トラバース部に振動計を設置し測定することが可能である。所望のパッケージの巻幅中央部の巻径と巻幅端部の巻径の差、および｜Ｄａｖｅ−Ｄｉ｜を得るための、許容されるトラバース折り返し時の振動値を予め測定し、その範囲内で、トラバース速度と折り返し加減速時間を設定しておくとよい。更に好ましい態様としては、トラバース折り返し毎の振動を測定し、許容される振動値から外れた場合には、次のトラバースの折り返しの際の、トラバース速度を小さくすること、または、折り返し加減速時間を大きくする制御をすることが有効である。これは、パッケージが巻き太るに従いパッケージが重くなり、トラバースの折り返し時の振動が大きくなるため、特に有効である。なおトラバース速度とは、パッケージ中央部のトラバース速度を示し、すなわち、トラバース折り返し時のトラバース減速中およびトラバース加速中の速度を示すものではない。トラバース速度は、トラバース折り返し後の振動値（ピークｔｏピーク値）を前述した所望の振動値内であれば、いかなる値でも構わないが、経験的には、３．０ｍ／ｍｉｎ以下が好ましい。より好ましくは２．５ｍ／ｍｉｎ以下であり、さらに好ましくは、２．０ｍ／ｍｉｎ以下である。下限値の特定は難しいが、実質１．０ｍ／ｍｉｎ以上である。
【００４２】
本発明におけるポリエステルモノフィラメントパッケージは、パッケージ内層の巻厚１ｍｍ部分のポリエステルモノフィラメントの繊維長手方向の湿熱収縮応力変動が２．０ｃＮ／ｄｔｅｘ以下である。
【００４３】
ここで繊維長手方向の湿熱収縮応力変動とは、１０ｍ／分の速度で走行する２対のローラ間に湿熱を付与する部位と張力計を設けた装置で、トラバース１往復分以上の糸長を連続的にモニターした張力の最大値と最小値の差を糸条の繊度で除した値を指す。通常の繊維よりも高強度でハイモジュラスのスクリーン紗用ポリエステルモノフィラメントは、ＰＥＴ非晶部位の配向度が大きいため、巻取り後に応力緩和（収縮）が発生し易い。その応力緩和によって糸が収縮しパッケージの中心に向かって巻締まりが発生する。この巻締まりがパッケージ全体で均一に進まず、モノフィラメント長手方向に差異が生じると、スクリーン紗のヒケ状の欠点の原因となる。その応力緩和の状態は、その繊維を湿熱収縮させた際に発生する応力を測定することで確認することができる。
【００４４】
その湿熱収縮時の応力が繊維長手方向で差異が認められるということは、ある部分は応力緩和が進んでおり、一方ある部分は応力緩和が進んでいないことを示している。パッケージの巻径が部分的に異なり巻取張力が異なった状態で巻き取られると、ＰＥＴ非晶部位の配向度自体に差が生じる。巻径が大きい部分は、巻取張力が高くなるため、配向度が高くなり、その結果、十分な応力緩和（収縮）を必要とする。しかしながら、巻径が大きい部分、すなわち密に巻かれた部分であるため、十分な応力緩和ができない。一方、巻径が小さい部分は、巻取張力が低くなるため、配向度が低くなり、その結果、応力緩和（収縮）が小さくなる。巻径が小さい部分、すなわち疎に巻かれた部分であるため、応力緩和が進みやすい。よって、巻径が大きい部分と小さい部分で、応力緩和の差が顕著とりなり、その結果、湿熱収縮応力変動が大きくなる。
【００４５】
本発明において、巻厚１ｍｍ、すなわちパッケージ最内層で湿熱収縮応力変動を測定する理由は、次のとおりである。パッケージの巻径差は、巻厚１ｍｍ巻き取ることですぐに現れる。パッケージ最内層の糸は、そのすぐ内層側にボビンが存在するため、糸の収縮が阻害され、パッケージの中で最も繊維長手方向の収縮応力変動が大きくなる。そのため、このパッケージ最内層の湿熱収縮応力変動を、スクリーン紗の製織時の要求特性にあわせて規定する必要がある。この湿熱収縮時の応力差が２．０ｃＮ／ｄｔｅｘを超えるとヒケが発生しやすくなる。湿熱収縮時の応力差は、好ましくは１．５ｃＮ／ｄｔｅｘ以下であり、さらに好ましくは０．８ｃＮ／ｄｔｅｘ以下であり、特に好ましくは０．３ｃＮ／ｄｔｅｘ以下である。また、下限値の特定は難しいが、実質０．０１ｃＮ／ｄｔｅｘ以上程度である。
【００４６】
次に、本発明のポリエステルモノフィラメントパッケージの製造方法について説明する。ポリエステルモノフィラメントパッケージの製造工程は、主にＰＥＴ等ポリエステルを溶融させ、口金から吐出、冷却させた上、一定速度のローラで引き取る紡糸工程、引き取られた未延伸糸を延伸・熱処理する延伸工程、および延伸された糸条を巻き取りパッケージ形成する巻取工程、の３つの工程に分かれる。
【００４７】
紡糸工程は、公知の溶融紡糸方法を採用すればよく、押出機によって溶融させたポリエステルを所望の単糸繊度となるように計量ポンプを用いて紡糸口金に供給し糸条を吐出させる。溶融紡糸温度は、ポリエステルがＰＥＴの場合、ＰＥＴを十分に溶融させ、かつ過度の熱付与による熱分解を抑制するという観点から、２８０〜３１０℃とすることが好ましい。
【００４８】
芯鞘型複合糸とする場合は、２台の押出機を用いて芯成分と鞘成分を別々に溶融、計量させ、公知の芯鞘複合口金により両成分を複合させた後に吐出させる。糸条の配向抑制と配向均一化を目的とし、吐出された糸条が冷却されるまでの部位に加熱筒を用いてもよい。加熱筒を使用する場合、加熱筒内雰囲気温度は２００〜３３０℃とすることが好ましい。加熱筒内雰囲気温度が２００℃以上であれば加熱筒の効果が十分得られる。加熱筒内雰囲気温度が３３０℃以下であれば糸長手方向の繊径ムラが抑制される。
【００４９】
また、冷却方式は、チムニーエアーによる冷却を採用することが好ましい。チムニーエアーによる冷却は、例えば、糸条の走行方向に対して略直角方向かつ一方向から吹き付ける方式や、糸条の走行と略直角方向かつ全周方向から吹き付ける方式を用いることができる。
【００５０】
冷却した糸条をローラで引き取る前に、紡糸油剤を付与することが好ましい。紡糸油剤の組成は、平滑性を向上せ、スクリーン紗製織時のスレ毛羽を抑制する観点から、脂肪酸エステル系平滑剤を３０質量％以上含有する油剤を用いることが好ましい。また、油剤中にポリエーテル変性シリコーンを０．１〜５質量％程度添加すると、さらに平滑性を向上させることができる。油剤は、水と混合・エマルション化し、給油ガイドやオイリングローラによって糸条に付与すればよい。その際の給油量は、延伸糸に対し油剤付着量が０．１〜２．０質量％とすれば、平滑性が良好で、かつ、パッケージ形成の際の糸落ちと崩れが抑制されるため好ましい態様である。給油された糸条は、好ましくは表面速度３００〜３０００ｍ／分の引取りローラで引取られる。その後、一旦未延伸糸として巻き取ってから延伸する二工程法、そのまま延伸工程に給糸する直接紡糸延伸法のどちらを用いてもよい。生産効率や得られるモノフィラメントの配向均一性の観点から、直接紡糸延伸法の方が好ましい態様である。
【００５１】
延伸工程では、均一延伸を目的に、糸条をガラス転移点以上に加熱するホットローラと、このホットローラよりも表面速度が速く、結晶化温度以上に加熱するホットローラに順次引き回し延伸を施す方法が好ましく用いられる。ホットローラの温度や延伸倍率は、目標とする物性によって選択すればよい。例えば、高強度でハイモジュラスを求める場合、最終ホットローラの表面温度を好ましくは１２０℃以上、さらに好ましくは２００℃以上とし、延伸倍率を４〜６倍とすることが好ましい。
【００５２】
また、そのホットローラ間に、さらに別のホットローラを設置し、いわゆる多段延伸とすれば、延伸均一性が向上する。多段延伸の場合、１段目の延伸倍率は、好ましくは総延伸倍率の０．５〜０．９倍とする。また、最終ホットローラから巻き取り部の間に冷ローラを設けてもよい。最終ホットローラよりも冷ローラの速度が速い場合、得られるモノフィラメントのモジュラスは高くなるため、スクリーン紗の印刷精度が向上し易い。最終ホットローラよりも冷ローラの速度が遅い場合、得られるモノフィラメントのモジュラスは低下するが、湿熱収縮時の応力差が低減し、また製織時のスレ毛羽が発生しにくくなる。最終ホットローラと冷ローラとの速度産は、所望の特性に応じて調整すればよい。最終ホットローラの速度に対し、冷ロールの速度は、好ましくは−７〜２％である。
【００５３】
巻き取り工程では、延伸されたモノフィラメントを、次の巻き取り方法で巻き取り、所望のパッケージを得る。まず、パッケージ端面をテーパー形状とする手法としては、例えば、特開２００２−２８４４４７号に記載の巻取方法が挙げられる。具体的には、スピンドルに装着したボビンに連続的に糸条を巻き取りながら、この糸条をトラバースガイドによってボビン軸方向に相対的に往復トラバースさせるようにする糸条巻取機において（請求項１）、スピンドル側を静置し、糸条をトラバースガイドを介して往復トラバースさせる方法（請求項４）や、糸条の給糸位置を固定し、スピンドル側を往復トラバースさせるようにする方法（請求項５）である。いずれも、巻き始めから巻き終わりにかけて所望のテーパー角になるように、巻太るに従いトラバースの往復幅を漸減させ、ボビン上にパーン上のパッケージを形成する（段落［００１５］）。
【００５４】
本発明において、ポリエステルモノフィラメントを巻き取る際の巻き取り張力は、繊維長手方向における湿熱収縮時の応力差を低減させる観点で、０．１〜０．７ｃＮ／ｄｔｅｘであることが好ましい。これは、前述のとおり、本発明で用いられるポリエステルモノフィラメントは、通常の繊維よりも巻き取り後に応力緩和（収縮）が発生し易いため、巻き取り張力が高いと、応力差も大きくなるためである。巻き取り張力は、より好ましくは０．１〜０．５ｃＮ／ｄｔｅｘ、さらに好ましくは０．１〜０．３ｃＮ／ｄｔｅｘである。
【００５５】
本発明で用いられるポリエステルモノフィラメントは、巻き取り中にパッケージ表面を押圧しないことが好ましい。本発明で用いられるポリエステルモノフィラメントは、前述のとおり、パッケージ端面で糸落ちが発生しやすいため、巻き取り中にパッケージ表面を押圧すると、糸落ちを助長することになる。しかしながら、やむを得ず、巻き取り中のパッケージ表面に、ボビンの回転軸に略平行な回転軸をもつローラ、いわゆるタッチローラやローラベイルなどで押圧させる場合は、巻き始めから巻き終わりにかけて、パッケージ表面とローラの接触長の単位長さあたりの押圧力を、６０ｇｆ／ｃｍ以下とすることが好ましい。押圧力は、より好ましくは３０ｇｆ／ｃｍ以下である。本発明のポリエステルモノフィラメントパッケージの端部はテーパー形状であるため、巻き太るに従い、パッケージ表面とローラの接触長は、次第に短くなる。したがって、ローラの押圧力を好ましい押圧力範囲に収めるために、巻き取り中に押圧力を連続的もしくは段階的に調節させてもよい。
【００５６】
さらには、供給糸条を、ローラの表面を経由して、ボビンに巻き取る場合においては、ローラを電動機と直接的もしくは間接的に連結し、ボビンホルダとは別に積極駆動させることが好ましい。ローラの駆動速度は、ローラの表面速度をパッケージ表面速度×１．００〜１．１０とすることが望ましい。さらに望ましくは、パッケージの表面速度×１．０５〜１．０８である。ローラの表面速度がパッケージ速度×１．００未満の場合、例えば、ローラが電動機と連結されておらず、いわゆるパッケージ表面とローラ表面の摩擦力だけでローラが回転する方式では、実質的には、パッケージ表面とローラ表面の間で滑りが生じるため、ローラ表面速度がパッケージ表面速度よりも小さくなる。そのため、ローラ表面を経由してボビンに巻き取られる糸条は、ローラとパッケージ間で延伸されるため巻取張力が高くなり、前記のとおり、湿熱収縮時の応力差が大きくなる。逆に、ローラ表面速度がパッケージ表面速度×１．１０より速いと、ローラとパッケージの間の張力が低くなり過ぎ、ゆるく巻き取られるため、巻き取り中にパッケージが崩れる恐れがある。
【００５７】
また、図２は、トラバースガイドにより、供給された糸条を左右に往復させながら巻き取る方式を説明するための正面図である。
【００５８】
本発明で用いられるポリエステルモノフィラメント（糸条Ｙ）を、図２に示すような綾振り支点３を中心とし、トラバースガイド４により供給された糸条Ｙを左右に往復させながら巻き取る方式で巻き取る場合には、綾振り支点３とトラバースガイド４間の距離Ｌ２を、パッケージの最内層巻き幅Ｌ１の４倍以上とすることが好ましい。本発明で用いられるポリエステルモノフィラメント（糸条Ｙ）は、前述のとおり１０％モジュラスが高いため、工程中のわずかな糸長差により大きく巻取張力が変化し、繊維長手方向における湿熱収縮時の応力差が大きくなる。
【００５９】
図３は、綾振り支点からトラバースガイドまでの距離を変えたときの糸長差を比較し説明するための正面図である。
【００６０】
図３（１）は、綾振り支点３とトラバースガイド４までの距離Ｌ２が長い場合であり、図３（２）は、距離Ｌ２が短い場合を示している。図３に示すように、綾振り支点３からトラバースガイド４までの距離Ｌ２が短いと、巻き取り中のトラバースガイド４がパッケージ中央位置のときと、パッケージ端部のときとで、綾振り支点３からトラバースガイド４まで糸長差（巻き取り中のトラバース位置による糸長差Ｌ３）がより大きく生じ、その結果、より湿熱応力差が大きくなる。距離Ｌ２は長ければ長い方がよいが、レイアウトの制約上、ポリエステルモノフィラメントパッケージ１の最内層の巻き幅Ｌ１の４〜１０倍が妥当であり、より好ましくは８〜１０倍である。また、このような観点からすれば、綾振りを行わないで巻き取る方法、すなわち、前述の特開２００２−２８４４４７号の請求項５記載の巻き取り方法が好ましい。
【００６１】
この糸条巻取装置は、スピンドルに装着したボビンに連続的に糸条を巻き取りながら、糸条をサーボ機構によりボビン軸方向に相対的に往復トラバースさせるようにする糸条巻取装置において、糸条の給糸位置を固定し、スピンドル側を往復トラバースさせるようにする糸条巻取装置である。
【実施例】
【００６２】
次に、本発明のポリエステルモノフィラメントパッケージについて、実施例により詳細に説明する。実施例中の評価は、次の方法に従った。
【００６３】
（１）固有粘度（ＩＶ）
２５℃の温度の純度９８％以上のｏ−クロロフェノール１０ｍＬ中に、試料ポリマーを０．８ｇ溶かし、２５℃の温度でストワルド粘度計を用いて相対粘度ηｒを次式（１）により求めた。この相対粘度ηｒを用いて、次式（２）により固有粘度（ＩＶ）を算出した。
ηｒ＝η／η０＝（ｔ×ｄ）／（ｔ０×ｄ０）  ・・・・・・（１）
固有粘度（ＩＶ）＝０．０２４２ηｒ＋０．２６３４  ・・・（２）
ここで、
・η：ポリマー溶液の粘度
・η０：ｏ−クロロフェノールの粘度
・ｔ：溶液の落下時間（秒）
・ｄ：溶液の密度（ｇ／ｃｍ３）
・ｔ０：ｏ−クロロフェノールの落下時間（秒）
・ｄ０：ｏ−クロロフェノールの密度（ｇ／ｃｍ３）。
【００６４】
（２）湿熱収縮応力変動
東レ（株）製フィラメントサーマルアナライスシステム（略称：ＦＴＡ−５００）を用い、巻厚１ｍｍの層から解舒する糸条について下記の測定条件で測定を行い、熱収縮により繊維に発生する収縮応力を張力計で連続的に測定し、チャート化した。チャート上の最大応力と最小応力の差異（ｃＮ）を読みとり、その数値を繊度で割った値（ｃＮ／ｄｔｅｘ）が湿熱収縮応力変動である。
・湿熱温度：１００℃
・給糸速度：１０ｍ／ｍｉｎ
・給糸糸長：４００ｍ。
【００６５】
（３）単糸繊度
糸条（ポリエステルモノフィラメント）を５００ｍかせ取りし、かせの質量に２０を乗じた値を単糸繊度とした。
【００６６】
（４）パッケージ径
ミツトヨ製ノギスＣＤ−１００Ｃを用いて、パッケージの外径を測定した。
【００６７】
（５）強度と１０％モジュラス
ＪＩＳ  Ｌ１０１３（１９９９）に従い、オリエンテックス製テンシロンＵＣＴ−１００を用いて測定した破断時の荷重を単糸繊度で除した値を強度とし、１０％伸張時の荷重を単糸繊度で除した値を１０％モジュラスとした。
【００６８】
（６）解舒性
巻き上がったポリエステルモノフィラメントパッケージ１０本を３０ｃｍ間隔のクリールに並べ、パッケージ端部側から引き出した解舒糸条を筬に導き等間隔で５ｍｍ幅に並べ、１００ｍ／分の速度のローラで引き取った。１０ｈｒ連続で解舒した際の解舒糸切れ回数や筬出口以降の糸寄付き状態を下記基準で評価した。合格レベルはＡ、ＢまたはＣである。
Ａ：寄付きなし、かつ糸切れなし。
Ｂ：糸条が振動するが寄付きは発生しない、かつ糸切れなし。
Ｃ：糸条が寄付き易いが直ぐに回復する、かつ糸切れなし。
Ｄ：糸条がほとんど寄付いた状態のまま、もしくは糸切れが発生する。
【００６９】
（７）パッケージ糸落ち
巻き上がったポリエステルモノフィラメントパッケージの両端面を目視にて検査し、パッケージ当りの平均糸落ち数（Ｎ＝１０）を数えた。合格レベルはＡ、ＢまたはＣである。
Ａ：糸落ちなし。
Ｂ：長さ１ｃｍ未満の軽微な糸落ち１〜２箇所。
Ｃ：長さ１ｃｍ未満の軽微な糸落ち３〜５箇所。
Ｄ：長さ１ｃｍ以上の糸落ちあり、もしくは長さ１ｃｍ未満の軽微な糸落ち６箇所以上。
【００７０】
（８）ヒケと織段
スルーザ型織機により、織機の回転数１２０回転／分で幅２．５４ｍ、全長３０ｍの次の３種のメッシュ織物（スクリーン紗）を製作した。得られたスクリーン紗を検反し、目視でヒケと織段の評価（次のＡ〜Ｄ）を行った。合格レベルは、Ａ、ＢまたはＣである。
・単糸繊度１３ｄｔｅｘ  ：織密度３００本／２．５４ｃｍ
・単糸繊度８ｄｔｅｘ    ：織密度３８０本／２．５４ｃｍ
・単糸繊度５ｄｔｅｘ    ：織密度４２０本／２．５４ｃｍ
Ａ：ヒケ・織段が全くない。
Ｂ：軽微なヒケ・織段があり、全長の０％超１０％以下が製品にならない。
Ｃ：軽微なヒケ・織段があり、全長の１０％超３０％以下が製品にならない。
Ｄ：強いヒケ・織段が存在する、もしくは軽微なヒケ・織段があり、全長の３０％超が製品にならない。
【００７１】
（９）印刷評価
実施例１〜９で得られたポリエステルモノフィラメントパッケージを用いて上記（６）と同じメッシュ織物を織製した。得られたメッシュ織物を、３０ｃｍ×３０ｃｍの版枠に紗張りした。そして、次の幅のストライプパターンを印刷した。印刷状態（次のＡ〜Ｃ）を、走査型電子顕微鏡を用いて確認した。
＜ストライプライン幅＞
・単糸繊度１３ｄｔｅｘ：２００μｍ
・単糸繊度５ｄｔｅｘ、８ｄｔｅｘ：１００μｍ
Ａ：ライン太さのバラツキがストライプライン幅の１０％未満、
Ｂ：ライン太さのバラツキがストライプライン幅の１０％以上〜２０％未満、
Ｃ：ライン太さのバラツキがストライプライン幅の２０％以上〜３０％未満。
【００７２】
（実施例１）
常法によって重合およびペレット化した固有粘度（ＩＶ）＝０．７８で酸化チタンを０．５質量％含有するＰＥＴをエクストルーダーによって溶融させた。その後、溶融させたポリマー（ＰＥＴ）を、２９５℃の温度に保温されたスピンブロック内に設けた配管および所望のポリマー流量に計量する計量ポンプを通過させ、スピンパックに導いた。スピンパック内には、順にフィルタと公知の紡糸口金が設けられている。この紡糸口金から、糸条を紡出させた。
【００７３】
このとき、紡糸口金面から加熱筒下端までの距離１９１ｍｍ、加熱筒軸心方向の長さ１００ｍｍ、加熱筒内径８９ｍｍ、加熱筒内雰囲気温度２７３℃の加熱筒を配設し、紡糸口金から紡出された糸条を通過させた。その後、糸条に対し冷却機を用いて略直角かつ１方向から２５℃の温度のエアーを２０ｍ／分の風速で糸条に吹き付け、冷却固化させた。冷却固化された糸条に、オイリングロールにより紡糸油剤を延伸糸に対して０．３質量％となるように給油した。油剤の成分は、公知の脂肪酸エステル系平滑剤５０質量％、水溶性ポリエーテル変性シリコーンを１質量％、その他公知の金属磨耗剤、制電剤および界面活性剤からなる混合油剤を蒸留水に対して１０％の濃度でエマルション化したものである。給油後の糸条は、そのまま表面速度８００ｍ／分の引取ロールで引き取った。その後、一旦巻き取ることなく、表面速度８０８ｍ／分、表面温度９０℃の第１ホットロール、表面速度２８４０ｍ／分、表面温度９０℃の第２ホットロール、表面速度３５２０ｍ／分、表面温度１４０℃の第３ホットロール、および表面速度３５２０ｍ／分のゴデットロールを介した後、巻取張力０．２ｃＮ／ｄｔｅｘ、トラバース速度２．５ｍ／ｍｉｎで制御された糸条巻取装置を用いて巻き取った。得られたポリエステルモノフィラメントパッケージは、単糸繊度が１３ｄｔｅｘで、パッケージの端部がテーパー形状であり、そのテーパー角が４０°で、巻量が２．０ｋｇであった。
【００７４】
糸条巻取装置は、特開２００２−２８４４４７号の請求項５記載の糸条巻取装置を使用した。この糸条巻取装置は、スピンドルに装着したボビンに連続的に糸条を巻き取りながら、糸条をサーボ機構によりボビン軸方向に相対的に往復トラバースさせるようにする糸条巻取装置において、糸条の給糸位置を固定し、スピンドル側を往復トラバースさせるようにする糸条巻取装置である。
【００７５】
具体的には、図４に示すように、スピンドル４２は誘導モータ４１およびトラバース駆動装置に連結され、そのスピンドル４２にボビン２が装着されている。糸条Ｙの給糸位置を糸道ガイド３３によって固定し、誘導モータ４１によりスピンドル４２が回転駆動され、かつスピンドル４２がトラバース駆動装置によりボビン軸方向にトラバースされると、ボビン２の上に糸条Ｙが巻き付けられる。上記スピンドル４２に連結されたトラバース駆動装置の駆動源として、正転、逆転を交互に行うサーボモータ３５が設けられている。サーボモータ３５にはカップリング４０を介してボールねじ３６が連結され、ボールナット３７は両端部がボールベアリング（図示せず）を介してブラケット３９に回転自在に支持されている。ボールねじ３６には、ボールナット３７が螺合して軸方向に移動可能になっており、そのボールナット３７に誘導モータ４１が取り付けられている。そのボールナット３７は、ボールねじ３６と平行に設けられた２本の案内ガイド３８に摺動自在に支持されている。各案内ガイド３８の両端部はブラケット３９に固定されている。サーボモータ３５が正逆に回転するとボールねじ３６が正逆に回転し、正転か逆転かに応じてボールナット３７がボールねじ３６の軸方向に往復移動する。したがって、ボールナット上の誘導モータ４１に連結されたスピンドル４２は、ボビン２の軸方向に往復トラバースし、給糸位置が固定された糸条Ｙは、そのボビン２の上に巻き取られる。このようにスピンドルが往復トラバースするトラバース区間は、糸条Ｙの巻取中において変化するように制御され、ボビン上にパーン状のポリエステルモノフィラメントパッケージが形成される。
【００７６】
（実施例２）
引取りロールの表面速度を１０００ｍ／分、第１ホットロールの表面速度を１０１０ｍ／分、第２ホットロールの表面速度を３２００ｍ／分、第３ホットロールの表面速度を４０００ｍ／分、ゴデットロールの表面速度４０００ｍ／分に変更し、得られるモノフィラメントの繊度が１３ｄｔｅｘとなるように計量ポンプからの吐出量を調整したこと以外、実施例１と同じ方法でポリエステルモノフィラメントパッケージを得た。得られたポリエステルモノフィラメントパッケージは、単糸繊度が１３ｄｔｅｘで、パッケージの端部がテーパー形状であり、そのテーパー角が４０°で、巻量が２．０ｋｇであった。
【００７７】
（実施例３）
引取りロールの表面速度を１１００ｍ／分、第１ホットロールの表面速度を１１１１ｍ／分、第２ホットロールの表面速度を３２８０ｍ／分、第３ホットロールの表面速度を４１００ｍ／分、ゴデットロールの表面速度４１００ｍ／分に変更し、得られるモノフィラメントの単糸繊度が１３ｄｔｅｘとなるように計量ポンプからの吐出量を調整したこと以外は、実施例１と同様の方法で、ポリエステルモノフィラメントパッケージを得た。得られたポリエステルモノフィラメントパッケージは、単糸繊度が１３ｄｔｅｘで、パッケージの端部がテーパー形状であり、そのテーパー角が４０°で、巻量が２．０ｋｇであった。
【００７８】
（実施例４）
常法によって重合およびペレット化した固有粘度（ＩＶ）＝０．７８のＰＥＴを芯成分とし、固有粘度（ＩＶ）＝０．５１で酸化チタンを０．３質量％含有するＰＥＴを鞘成分となるように、それぞれのＰＥＴを個別のエクストルーダーによって溶融させた。その後、溶融させたポリマー（ＰＥＴ）を２９５℃の温度に保温されたスピンブロック内に設けた配管および所望のポリマー流量に計量する計量ポンプを通過させ、スピンパックに導いた。スピンパック内には、順にフィルタと公知の芯鞘型複合紡糸口金が設けられている。この紡糸口金から、芯成分と鞘成分の面積比（芯成分／鞘成分）が８０／２０となるよう芯鞘型複合糸条を紡出させた。次いで、得られた芯鞘型複合糸条を実施例１と同様の加熱筒を通過させ、エアーによる冷却と給油を行った後、表面速度１２００ｍ／分の引取ロールで引き取った。さらに一旦巻き取ることなく、表面速度１２１２ｍ／分、表面温度９０℃の第１ホットロール、表面速度３９３０ｍ／分、表面温度９０℃の第２ホットロール、表面速度４９１０ｍ／分、表面温度１４０℃の第３ホットロール、表面速度４８６０ｍ／分のゴデットロールを介した後、実施例１と同様の糸条巻取方法で巻き取った。得られたポリエステルモノフィラメントパッケージは、単糸繊度８．０ｄｔｅｘ、パッケージの端部がテーパー形状であり、そのテーパー角が４０°、巻量２．０ｋｇであった。
【００７９】
（実施例５）
第２ホットロールの表面速度を３６５０ｍ／分、第３ホットロールの表面速度を４５６０ｍ／分、ゴデットロールの表面速度４５１０ｍ／分に変更し、得られるモノフィラメントの単糸繊度が８．０ｄｔｅｘとなるように計量ポンプからの吐出量を調整したこと以外は、実施例４と同じ方法で、ポリエステルモノフィラメントパッケージを得た。得られたポリエステルモノフィラメントパッケージは、単糸繊度８．０ｄｔｅｘ、パッケージの端部がテーパー形状であり、そのテーパー角が４０°、巻量２．０ｋｇであった。
【００８０】
（実施例６）
芯成分のＰＥＴを固有粘度（ＩＶ）＝１．００とし、引取りロールの表面速度を１０００ｍ／分、第１ホットロールの表面速度を１０１０ｍ／分、第２ホットロールの表面速度を３１５０ｍ／分、第３ホットロールの表面温度２００℃、表面速度を４５００ｍ／分、ゴデットロールの表面速度４４５０ｍ／分に変更し、得られるモノフィラメントの単糸繊度が８ｄｔｅｘとなるように計量ポンプからの吐出量を調整したこと以外は、実施例４と同じ方法で、ポリエステルモノフィラメントパッケージを得た。得られたポリエステルモノフィラメントパッケージは、単糸繊度８．０ｄｔｅｘ、パッケージの端部がテーパー形状であり、そのテーパー角が４０°、巻量２．０ｋｇであった。
【００８１】
（実施例７）
引取りロールの表面速度を５００ｍ／分、第１ホットロールの表面速度を５０５ｍ／分、第２ホットロールの表面速度を１８００ｍ／分、第３ホットロールの表面速度を２８５０ｍ／分、ゴデットロールの表面速度２８５０ｍ／分に変更し、得られるモノフィラメントの単糸繊度が５ｄｔｅｘとなるように計量ポンプからの吐出量を調整したこと以外は、実施例４と同じ方法で、ポリエステルモノフィラメントパッケージを得た。得られたポリエステルモノフィラメントパッケージは、単糸繊度５.０ｄｔｅｘ、パッケージの端部がテーパー形状であり、そのテーパー角が４０°、巻量２．０ｋｇであった。
【００８２】
（実施例１〜７の評価）
実施例１〜７の結果を表１に示す。実施例１〜３の比較および実施例４〜６の比較のいずれにおいても、よりモジュラスの高いものほど印刷精度が高く、繊度が細いものほど細いラインの再現が可能であった。実施例７は最も単糸繊度が細く、モジュラスが高いため、内層収縮応力変動ともにやや大きく、得られたメッシュ織物に軽微なヒケや織段があったが、極めて良好な印刷精度を有していた。
【００８３】
【表１】
2013249143.tif 000003
【００８４】
（実施例８〜９，比較例１）
テーパー角を表２のとおり５５°、７０°および８０°に変更したこと以外は、実施例４と同じ方法でポリエステルモノフィラメントパッケージを得た。
【００８５】
（比較例２）
テーパー角を表２のとおり８０°に変更したこと以外は、比較例１と同じ方法でポリエステルモノフィラメントパッケージを得た。
【００８６】
（比較例３〜４）
トラバース速度を表２のとおり、３．０ｍ／ｍｉｎと４．５ｍ／ｍｉｎに変更したこと以外は、実施例４と同じ方法でポリエステルモノフィラメントパッケージを得た。
【００８７】
（実施例８〜９、比較例１〜４の評価）
実施例８〜９と比較例１〜４の結果を表２に示す。実施例８と９、比較例１と２はテーパー角の増加と共に糸落ちが発生し易くなる傾向にあり、比較例１と２では解舒糸切れが多発した。また、テーパー角を大きくすることにより、巻幅中央部と巻幅端部の巻径差が大きくなり、湿熱収縮応力変動が大きくなった結果、製織時の織段とヒケが顕著となった。比較例３と４はトラバース速度の増加に従い、実質、トラバース折り返し時の振動が大きくなり、ポリエステルモノフィラメントパッケージの巻幅中央部の巻径と巻幅端部の巻径の差、および｜Ｄａｖｅ−Ｄｉ｜が大きくなり、湿熱収縮応力変動が大きくなった結果、製織時の織段とヒケが顕著となり、満足するポリエステルモノフィラメントパッケージを得ることができなかった。
【００８８】
【表２】
2013249143.tif 000004
【符号の説明】
【００８９】
１：ポリエステルモノフィラメントパッケージ
２：ボビン
３：綾振り支点
４：トラバースガイド
３３：糸道ガイド
３５：サーボモータ
３６：ボールねじ
３７：ボールナット
３８：案内ガイド
３９：ブラケット
４０：カップリング
４１：誘導モータ
４２：スピンドル
θ：テーパー角
Ｌ１：パッケージ最内層の巻き幅
Ｌ２：綾振り支点とトラバースガイド間の距離
Ｌ３：巻き取り中のトラバース位置による糸長差
ｄ：パッケージ最内層の巻径
Ｙ：糸条
Ａ：トラバースガイドの往復方向
Ｂ：スピンドルの往復方向
【図１】
2013249143.tif 000005
【図２】
2013249143.tif 000006
【図３】
2013249143.tif 000007
【図４】
2013249143.tif 000008